FR 2918362 A1 20090109 FR 0854624 A 20080707 COMPOSITION COMPRENANT UN COMPOSÉ DE CARBONE TUBULAIRE GRAPHITÉ ET SON PROCEDE DE FABRICATION La présente invention porte sur une composition et un procédé de fabrication de celle-ci, et, plus particulièrement, sur une composition formulée avec un composé de carbone tubulaire graphité et son procédé de fabrication. Le nanomètre est une unité de longueur et un nanomètre est égal à 10-10 mètre. De plus, ce que l'on appelle la nano-technologie se réfère aux technologies issues des caractéristiques d'une matière qui est faite dans une plage de dimension de 1 nm à 100 nm. De plus, une nano-structure peut être un point quantique ou un puits quantique formé par la technologie d'attaque chimique ; des amas atomiques ou de molécules, tels que des tubes de C60 ou de nano-carbone, formés par des méthodes chimiques ; ou des macromolécules organiques telles que des éléments essentiels de la vie, l'ADN ou les protéines. Les nanoparticules sont plus grandes que les atomes et les petites molécules qui sont bien connus des physiciens et des chimistes, mais inférieures à la micro-structure. La manière dont les caractères de ladite nano-structure peuvent être contrôlés et compris, et encore la manière dont les nanoparticules polymérisent en matières ou éléments avec des fonctions spéciales sont devenues les objectifs de la nano-technologie. Avec le développement de la technologie et l'accumulation de la connaissance, la nano-technologie a été largement appliquée dans de nombreux domaines, tels que les domaines physique, chimique, matériel, photoélectrique, biologique et pharmaceutique. Par exemple, une nano-matière de pulvérisation sur la surface d'un produit céramique, telle qu'une baignoire, un lavabo ou des toilettes, peut fournir une couche protectrice fine sur le produit céramique. De plus, par l'effet lotus de la nano-matière, le produit céramique n'est pas facilement endommagé ni contaminé, et parvient même à une capacité auto-nettoyante pour un meilleur entretien du produit céramique. Comme autre exemple, la charge positive sur la surface de nano-ions argent peut fortement se combiner avec la paroi cellulaire ou la membrane cellulaire de bactéries, et peut directement pénétrer dans le cytoplasme des bactéries pour se combiner rapidement avec un groupe -SH en relation avec le métabolisme de l'oxygène et inhiber l'activité du groupe -SH. En raison du fait que les nano ions argent peuvent de façon continue et efficace tuer des bactéries, ils ont été largement utilisés dans les appareils électriques tels que les conditionneurs d'air, les déshumidificateurs et les épurateurs d'air ; et dans l'habillement tel que les sous-vêtements et les casquettes, etc. pour parvenir aux objectifs de désodorisation et de stérilisation. De plus, dans les applications mentionnées ci-dessus, des nanoparticules d'argent sont souvent pulvérisées sur la surface de produits, telles que le filtre d'un conditionneur d'air ou d'un épurateur d'air, ou sur la poignée d'appareils, ou dans des fibres textiles. Comme décrit ci-dessus, la nano-technologie peut rendre la vie plus confortable aux êtres humains et aider à maintenir un corps en bonne santé. Par conséquent, la manière dont appliquer effectivement le nano-matériau pour donner des produits appropriés pour la santé humaine devient l'une des questions importantes dans les domaines concernés. En conséquence, un aspect de l'invention est de proposer une composition et un procédé de fabrication de cette composition. En particulier, la composition de l'invention comprend un composé du carbone à échelle nanométrique, de telle sorte que la composition de l'invention peut efficacement adsorber/libérer une grande quantité d'agents actifs ou nutritifs et retirer les salissures de la peau, de façon à atteindre l'objectif de maintenir la peau propre et en bonne santé. Un mode de réalisation préféré de l'invention décrit une composition qui comprend un composé de carbone tubulaire graphité. En particulier, le composé de carbone tubulaire graphité représente une quantité inférieure à 50 % en poids de ladite composition. Un autre mode de réalisation préféré de l'invention décrit un procédé de fabrication de la composition de l'invention. Le procédé comprend l'étape consistant à former un composé de carbone tubulaire graphité qui représente une quantité inférieure à 50 % en poids de ladite composition. En particulier, la composition de l'invention peut être la matière première de produits pharmaceutiques, d'aliments, de nutriments, de produits de santé ou de produits cosmétiques. La présente invention a donc pour objet une composition caractérisée par le fait qu'elle comprend un composé de carbone tubulaire graphité, pour une matière première d'un produit pharmaceutique, d'un aliment, d'un nutriment, d'un produit d'hygiène et de santé ou d'un cosmétique, le composé de carbone tubulaire graphité se présentant dans une quantité inférieure à 50 % en poids de ladite composition. Le composé de carbone tubulaire graphité peut avoir un diamètre entre 2 nm et 250 nm, une longueur entre 50 nm et 150 }gym et un rapport longueur/diamètre supérieur à 100. Le composé de carbone tubulaire graphité peut comprendre un composé de carbone tubulaire graphité monocouche et/ou un composé de carbone tubulaire graphité multicouches. Le nombre des couches du composé de carbone tubulaire graphité multicouches peut être entre 3 et 250. Une surface du composé de carbone tubulaire graphité peut contenir au moins un groupe fonctionnel. Le groupe fonctionnel peut être choisi dans le groupe constitué par les groupes acide, les groupes acyle, les groupes amino et les groupes hydroxyle. Le groupe fonctionnel peut être un groupe fonctionnel de macromolécule. La surface du composé de carbone tubulaire graphité peut contenir en outre au moins une structure de 20 branchement. La structure de branchement peut comprendre au moins une molécule choisie dans le groupe constitué par les molécules d'ADN, les molécules d'acide aminé, les molécules de polysaccharide et le sucre. 25 Une surface du composé de carbone tubulaire graphité peut être dopée par des ions métalliques choisis dans le groupe constitué par des ions Ag, des ions Au, des ions Pt, des ions Rh et des ions Fe. Une surface du composé de carbone tubulaire 30 graphité peut être dopée par des nanoparticules choisies dans le groupe constitué par les nanoparticules d'Ag, les nanoparticules d'Au, les nanoparticules de Pt, les nanoparticules de Rh, les nanoparticules d'oxyde ferrique et les nanoparticules de silice. La présente invention a également pour objet un procédé de fabrication d'une composition, caractérisé par 5 le fait qu'il comprend les étapes suivantes : former un composé de carbone tubulaire graphité le composé de carbone tubulaire graphité se présentant dans une quantité inférieure à 50 % en poids de ladite composition ; la composition étant appliquée pour une 10 matière première d'un produit pharmaceutique, d'un médicament, d'un nutriment, d'un produit d'hygiène et de santé ou des produits cosmétiques. Le composé de carbone tubulaire graphité peut avoir un diamètre entre 2 nm et 250 nm, une longueur entre 15 50 nm et 150 }gym et un rapport longueur/diamètre supérieur à 100. Le composé de carbone tubulaire graphité peut comprendre un composé de carbone tubulaire graphité monocouche et/ou un composé de carbone tubulaire graphité 20 multicouches. Le nombre des couches du composé de carbone tubulaire graphité multicouches peut être entre 3 et 250. Le composé de carbone tubulaire graphité peut être formé par catalyse d'une source de carbone avec un 25 catalyseur. La source du carbone peut comprendre au moins une source choisie dans le groupe constitué par le méthane, l'éthane, le propane, l'hexane, l'éthylène, l'acétylène, le méthanol, l'éthanol, le propanol, le benzène, le 30 méthylbenzène, le xylène, le graphite, le charbon actif, l'alcool polyvinylique (PVA), le polyacrylonitrile (PAN), l'acide polyacrylique (PAA), le polyéthylène (PE), le polypropylène (PP), le polystyrène (PS) et un mélange de ceux-ci. Le catalyseur peut comprendre au moins un catalyseur choisi dans le groupe constitué par Fe, Co, Ni, 5 Pd, Pt, Al, K et Na. Le procédé peut comprendre en outre l'étape suivante de formation d'au moins un groupe fonctionnel sur une surface du composé de carbone tubulaire graphité. Le groupe fonctionnel peut être choisi dans le 10 groupe constitué par les groupes acide, les groupes acyle, les groupes amino et les groupes hydroxyle. Le groupe fonctionnel peut être un groupe fonctionnel de macromolécule. Le procédé peut comprendre en outre l'étape 15 suivante de formation d'au moins une structure de branchement sur la surface du composé de carbone tubulaire graphité. La structure de branchement peut comprendre une molécule fonctionnelle choisie dans le groupe constitué par 20 une molécule d'ADN, une molécule d'acide aminé, une molécule de polysaccharide et du sucre. Le procédé peut comprendre en outre l'étape suivante consistant à doper une surface du composé de carbone tubulaire graphité par des ions métalliques ; les 25 ions métalliques étant choisis dans le groupe constitué par les ions Ag, les ions Au, les ions Pt, les ions Rh et les ions Fe. Le procédé peut comprendre l'étape suivante consistant à doper une surface d'un composé de carbone 30 tubulaire graphité par des nanoparticules ; les nanoparticules étant choisies dans le groupe constitué par les nanoparticules d'Ag, les nanoparticules d'Au, les nanoparticules de Pt, les nanoparticules de Rh, les 15 nanoparticules d'oxyde ferrique et les nanoparticules de silice. L'avantage et l'esprit de l'invention peuvent être encore compris par les indications suivantes 5 conjointement avec les dessins annexés. - la Figure 1 montre une photographie TEM du composé de carbone tubulaire graphité de l'invention ; 10 - les Figures 2A à 2C montrent les photographies SEM du composé de carbone tubulaire graphité de l'invention ; - la Figure 3A illustre le composé de carbone tubulaire graphité des Figures 2A à 2C ; - la Figure 3B illustre la surface graphitée du composé de carbone tubulaire graphité des Figures 2A à 2C ; la Figure 4A illustre l'effet d'absorption et de 20 libération de l'acide hyaluronique du composé de carbone tubulaire graphité à l'échelle nanométrique de l'invention ; la Figure 4B illustre l'effet d'absorption et de 25 libération de l'arbutine dans le composé de carbone tubulaire graphité de l'invention ; la Figure 4C illustre l'effet d'absorption et de libération du glycérol dans le composé de carbone 30 tubulaire graphité à échelle nanométrique de l'invention ; 10 15 20 30 la Figure 4D illustre l'effet d'absorption et de libération de l'acide L-ascorbique du composé de carbone tubulaire graphité à échelle nanométrique de l'invention ; la Figure 4E illustre l'effet d'absorption et de libération de l'ascorbyl phosphate de magnésium dans le composé de carbone tubulaire graphité à échelle nanométrique de l'invention ; la Figure 4F illustre l'effet d'absorption et de libération d'extraits d'aloès dans le composé de carbone tubulaire graphité à échelle nanométrique de l'invention ; la Figure 4G illustre l'effet d'absorption et de libération de la vitamine E dans le composé de carbone tubulaire graphité à échelle nanométrique de l'invention ; la Figure 5 montre une photographie TEM du composé de carbone tubulaire graphité avec un nutriment de l'invention ; 25 - la Figure 6 montre une photographie TEM du composé de carbone tubulaire graphité avec Pt/Ru de l'invention ; - la Figure 7 montre une photographie TEM du composé de carbone tubulaire graphité avec Ag de l'invention ; - la Figure 8 montre une photographie TEM du composé de carbone tubulaire graphité avec Au de l'invention. Un mode de réalisation préféré de l'invention décrit une composition qui comprend un composé de carbone tubulaire graphité. Dans un mode de réalisation particulier, le composé de carbone tubulaire graphité a un diamètre entre 2 nm et 250 nm, une longueur entre 50 nm et 150 }gym, et un rapport longueur/diamètre supérieur à 100. De plus, le spectre Raman du composé de carbone tubulaire graphité de l'invention a une bande G et une bande D. En pratique, le composé de carbone tubulaire graphité est présente dans une quantité inférieure à 50 % en poids de ladite composition, telle que 0,5 %, 1 %, 2,5 %, 5 %, 10 %, 25 % et 50 % en poids. De plus, le composé de carbone tubulaire graphité peut être un composé de carbone tubulaire graphité monocouche, un composé de carbone tubulaire graphité bicouches ou un composé de carbone tubulaire graphité multicouches. Le composé de carbone tubulaire graphité multicouches peut être encore classé en un composé de carbone tubulaire graphité multicouches à parois minces (environ 3 à 10 couches) et un composé de carbone tubulaire graphité multicouches à parois épaisses (environ 10 à 250 couches). On se référera à la Figure 1. La Figure 1 représente une photographie au microscope électronique à transmission (TEM) du composé de carbone tubulaire graphité de l'invention. La structure multicouches (indiquée par la flèche) du composé de carbone tubulaire graphité est rendue claire sur la Figure 1. Si on réfère en outre aux Figures 2A à 2C, on peut voir qu'elles montrent les photographies au microscope électronique à balayage (SEM) du composé de carbone tubulaire graphité de l'invention. Comme représenté sur les Figures 2A à 2C, le composé de carbone tubulaire graphité de l'invention peut se présenter dans différents aspects de structure, de façon à présenter des caractères différents. Par conséquent, le composé de carbone tubulaire graphité de l'invention peut être facultativement appliqué dans des compositions appropriées. De plus, il doit être noté que les Figures 2A à 2C sont seulement utilisées pour la description de l'invention et que le composé de carbone tubulaire graphité de l'invention n'est pas limité à ces Figures. Si l'on se réfère encore aux Figures 3A et 3B, on peut voir que la Figure 3A illustre le composé de carbone tubulaire graphité des Figures 2A à 2C, et que la Figure 3B illustre la surface graphitée du composé de carbone tubulaire graphité des Figures 2A à 2C. Comme représenté sur la Figure 3A, le composé 1 de carbone tubulaire graphité des Figures 2A à 2C a de multiples couches de graphite 12. De plus, comme représenté sur la Figure 3B, le composé de carbone tubulaire graphité 1 des Figures 2A à 2C a une surface graphité en nid d'abeilles 122. De plus, il doit être noté que les Figures 3A et 3B sont seulement utilisées pour la description de l'invention, et que le composé de carbone tubulaire graphité de l'invention n'est pas limité à ces Figures. Dans un mode de réalisation particulier, la surface du composé de carbone tubulaire graphité est dopée par un ion métallique, qui peut être, mais sans y être limité, les ions Ag, les ions Au, les ions Pt, les ions Rh et les ions Fe. Dans un mode de réalisation particulier, la surface du composé de carbone tubulaire graphité est dopée par un atome de métal, qui peut être, mais sans y être limité, un atome d'Ag, un atome d'Au, un atome de Pt, un atome de Rh et un atome de Fe. Dans un mode de réalisation particulier, la surface du composé de carbone tubulaire graphité est dopée par des nanoparticules qui peuvent être, mais sans y être limitées, des nanoparticules d'Ag, des nanoparticules d'Au, des nanoparticules de Pt, des nanoparticules de Rh, des nanoparticules d'oxyde ferrique et des nanoparticules de silice. Dans un mode de réalisation particulier, la surface du composé de carbone tubulaire graphité comprend des groupes fonctionnels qui peuvent être, mais sans y être limités, des groupes acyle, des groupes amino et des groupes hydroxyle. En pratique, le groupe fonctionnel peut être des groupes fonctionnels de macromolécule. Dans un mode de réalisation particulier, la surface du composé de carbone tubulaire graphité peut en outre être formée avec des structures de branchement basées sur les groupes fonctionnels mentionnés ci-dessus. En pratique, les structures de branchement comprennent au moins une molécule, qui peut être, mais sans y être limitée, les molécules d'ADN, les molécules d'acide aminé, les molécules de polysaccharide et les molécules de sucre. En pratique, la composition peut être appliquée pour former des produits pharmaceutiques, tels que comprimés, capsules, pommades et médicaments liquides ; des aliments, tels que la poudre de lait, des sucreries, des feuilles de thé et des céréales ; des nutriments, tels qu'une capsule de vitamine, une capsule de minéraux et un supplément nutritionnel ; des produits d'hygiène et de santé, tels que la pâte dentifrice pour empêcher le développement des bactéries orales, un agent de nettoyage du corps pour empêcher le développement des moisissures ; et des cosmétiques, tels que des masques, des pommades, des bases de maquillage, des agents écrans et des agents de blanchiment. De plus, en pratique, la composition peut être modifiée de façon appropriée ou retraitée conformément aux objectifs cibles mentionnés ci-dessus, tels que les produits pharmaceutiques, les aliments, les nutriments, les produits pour l'hygiène et la santé et les produits cosmétiques. Par exemple, lorsque la composition de l'invention est appliquée comme matière première de produits pharmaceutiques, elle devra être traitée par un nombre de tests tels qu'un test de toxicité. De plus, elle peut être modifiée et rendue absorbable pour le corps humain. Comme autre exemple, lorsque la composition de l'invention est appliquée comme matière première d'aliments, elle devra être traitée par des tests appropriés, et peut être mélangée avec des additifs tels que des épices. Un autre mode de réalisation préféré de l'invention décrit un procédé de fabrication de la composition telle que décrite ci-dessus. Le procédé comprend l'étape suivante : former un composé de carbone tubulaire graphité. De plus, le composé de carbone tubulaire graphité a un diamètre entre 2 nm et 250 nm, une longueur entre 50 nm et 150 }gym et un rapport longueur/diamètre supérieur à 100. Dans un mode de réalisation particulier, le procédé de formation du composé de carbone tubulaire graphité peut être, mais sans y être limité, la pyrolyse à catalyse par un métal, la méthode catalyseur flottant, une déposition en phase vapeur par procédé chimique basse pression (vide), une déposition en phase vapeur par procédé chimique haute pression, une charge à arc, un procédé à plasma d'arc, une vaporisation laser, une méthode à la vitesse de flamme, une décomposition thermique, un procédé d'étirage de graphite liquide, une méthode hydrothermale haute pression, une méthode à calcination par carbonisation de polymère, un procédé d'électrochimie et autres méthodes appropriées. Dans un mode de réalisation particulier, le composé de carbone tubulaire graphité de l'invention peut être formé par catalyse d'une source de carbone par un catalyseur. La source de carbone peut être, mais sans y être limitée, le méthane, l'éthane, le propane, l'hexane, l'éthylène, l'acétylène, le méthanol, l'éthanol, le propanol, le benzène, le méthylbenzène, le xylène, le graphite, le charbon actif, l'alcool polyvinylique (PVA), le polyacrylonitrile (PAN), l'acide polyacrylique (PAA), le polyéthylène (PE), le polypropylène (PP), le polystyrène (PS) et un mélange de ceux-ci. De plus, le catalyseur peut être, mais sans y être limité, Fe, Co, Ni, Pd, Pt, Al, K et Na et autre métaux lourds non toxiques. Dans un mode de réalisation particulier, le procédé de l'invention comprend en outre l'étape consistant à former au moins un groupe fonctionnel sur une surface du composé de carbone tubulaire graphité. En pratique, les groupes fonctionnels peuvent être, mais sans y être limités, des groupes acide, des groupes acyle, des groupes amino et des groupes hydroxyle. De plus, en pratique, les groupes fonctionnels peuvent être des groupes fonctionnels de macromolécule. Dans un mode de réalisation particulier, le procédé de l'invention comprend en outre l'étape suivante : former au moins une structure de branchement sur la surface du composé de carbone tubulaire graphité. En particulier, la structure de branchement peut être formée sur le groupe fonctionnel mentionné ci-dessus. En pratique, la structure de branchement peut être construite par des molécules organiques qui peuvent être, mais sans y être limitées, une molécule d'ADN, une molécule d'acide aminé, une molécule de polysaccharide et une molécule de sucre. Dans un mode de réalisation particulier, le procédé de l'invention comprend en outre l'étape suivante : doper la surface des composés de carbone tubulaire graphité par des ions métalliques. En pratique, l'ion métallique mentionné ci-dessus peut être, mais sans y être limité, des ions Ag, des ions Au, des ions Pt, des ions Rh et des ions Fe. Dans un mode de réalisation particulier, le procédé de l'invention comprend en outre l'étape suivante de dopage de la surface du composé de carbone tubulaire graphité par des nanoparticules. En pratique, les nanoparticules mentionnées ci-dessus peuvent être, mais sans y être limitées, des nanoparticules d'Ag, des nanoparticules d'Au, des nanoparticules de Pt, des nanoparticules de Rh, des nanoparticules d'oxyde ferrique et des nanoparticules de silice. Les exemples suivants sont appliqués pour une description plus détaillée de l'efficacité de la composition de l'invention. EXEMPLE 1 - EXPÉRIENCE SIMULÉE D'ADSORPTION D'HUILE Le mode opératoire de l'exemple comprend les étapes suivantes : tout d'abord, obtenir 200 ml d'huile de table (devant être traitée comme de l'huile de peau humaine) sur le marché, et mesurer la viscosité de l'huile de table à l'aide d'un viscosimètre programmable (BROOKFIELD LVDV-II +P, plage de balayage : 1-6M cP (mPa*s)). Après cela, ajouter 15 g des composés de carbone 30 tubulaire graphité à l'échelle nanométrique de l'invention dans ladite huile de table, puis secouer le mélange par ultrasons pendant 3 minutes, et agiter en machine le mélange pendant 30 minutes. De plus, traiter le mélange par un mélangeur à trois rouleaux et un désaérateur (180 tpm, 3 min), puis mesurer la viscosité du mélange. Finalement, étaler le mélange en une couche mince avec une surface de 100 cm2 avec une certaine épaisseur, puis presser la couche mince avec une pression de 5 kg/m2, et recueillir l'éduit. Après des mesures répétées, les résultats de l'exemple énumérés sont les suivants : la plage de viscosité initiale de l'huile de table avant l'addition de composé de carbone tubulaire graphité de l'invention est entre 1 200 à 4 000 cP (mPa*s). De plus, après l'addition de composé de carbone tubulaire graphité de l'invention, la viscosité du mélange est supérieure à la plage autorisée de viscosimètre : 6 000 000 cP (mPa*s). Le poids moyen de l'éduit est inférieur à 10 g. Comme résultat, le composé de carbone tubulaire graphité de l'invention peut adsorber une grande quantité d'huile hydrophobe (la viscosité après l'addition du composé de carbone tubulaire graphité est supérieure à celle auparavant), et l'huile adsorbée par le composé de carbone tubulaire graphité ne peut pas être facilement libérée (l'huile comme éduit est inférieure en quantité après le procédé de pressage). EXEMPLE 2 - ADSORPTION ET LIBÉRATION D'INGRÉDIENTS D'HUMECTATION ET DE NUTRITION Le mode opératoire de l'exemple comprend les étapes suivantes : tout d'abord, obtenir 150 mg d'acide hyaluronique, arbutine, glycérol, acide L-ascorbique, ascorbyl phosphate de magnésium, extraits d'aloès et vitamine E. Après cela, diluer lesdits ingrédients avec de l'eau désionisée jusqu'à 500 ml de solution. De plus, obtenir 1 ml de solution et diluer à 4 ml de solution standard et mesurer les spectres UV/VIS/NIR de la solution standard à l'aide du spectrophotomètre UV/VIS/NIR (PerkinElmer Lambda 900 Spectromètre, plage de balayage : 2002 500 nm) pour être les courbes standard. Après cela, ajouter 15 g du composé de carbone tubulaire graphité à l'échelle nanométrique de l'invention dans la solution de 500 ml mentionnée ci-dessus, secouer la solution mélangée avec des ultrasons pendant 3 minutes et l'agiter en machine pendant 30 minutes. Ensuite, traiter la solution de mélange par un mélangeur à trois rouleaux et un désaérateur (180 tpm, 3 min). De plus, centrifuger la solution de mélange et obtenir 1 ml de surnageant et éluer à 4 ml de solution de récupération A, puis mesurer les spectres UV/VIS/NIR de la solution de récupération A à l'aide d'un spectrophotomètre UV/VIS/NIR. Après cela, ajouter 50 ml d'huile de silicone et 200 ml d'eau désionisée à la solution de mélange restante et agiter pendant 30 minutes, et traiter par un désaérateur (180 tpm, 3 min). De plus, centrifuger la solution de mélange et obtenir 1 ml du surnageant et éluer à 4 ml d'une solution de récupération B, puis mesurer les spectres UV/VIS/NIR de la solution de récupération B. Les résultats de l'exemple sont présentés sur les Figures 4A à 4G. La Figure 4A illustre l'effet d'absorption et de libération de l'acide hyaluronique du composé de carbone tubulaire graphité à échelle nanométrique de l'invention ; la Figure 4B illustre l'effet d'absorption et de libération d'arbutine du composé de carbone tubulaire graphité à l'échelle nanométrique de l'invention ; la Figure 4C illustre l'effet d'absorption et de libération de glycérol du composé de carbone tubulaire graphité à l'échelle nanométrique de l'invention ; la Figure 4D illustre l'effet d'absorption et de libération de l'acide L-ascorbique du composé de carbone tubulaire graphité à l'échelle nanométrique de l'invention ; la Figure 4E illustre l'effet d'absorption et de libération de l'ascorbyl phosphate de magnésium du composé de carbone tubulaire graphité à l'échelle nanométrique de l'invention ; la Figure 4F illustre l'effet d'absorption et de libération de l'extrait d'aloès du composé de carbone tubulaire graphité à l'échelle nanométrique de l'invention ; et la Figure 4G illustre l'effet d'absorption et de libération de la vitamine E du composé de carbone tubulaire graphité à l'échelle nanométrique de l'invention. De plus, sur les Figures 4A à 4G, les premiers spectres se réfèrent aux spectres de solutions standards, et les seconds spectres et les troisièmes spectres se réfèrent aux spectres respectivement de solutions de récupération A et de solutions de récupération B. Conformément aux Figures 4A à 4G, une fois comparés avec les premiers spectres (solution standard), presque tous les ingrédients d'humectation ou de blanchiment n'ont pas pu être détectés dans les seconds spectres (solution de récupération A). Les résultats montrent que le composé de carbone tubulaire graphité à l'échelle nanométrique de l'invention peut effectivement adsorber les ingrédients mentionnés ci-dessus. De plus, conformément aux troisièmes spectres (solution de récupération A), les ingrédients mentionnés ci-dessus peuvent être détectés à nouveau par addition d'huile de silicone et d'eau (pour traiter comme une huile hydrophobe). De plus, si l'on se réfère à la Figure 1 et à la Figure 5, on peut voir que la Figure 1 montre une photographie TEM du composé de carbone tubulaire graphité de l'invention, alors que la Figure 5 montre une photographie TEM du composé de carbone tubulaire graphité avec nutrition de l'invention. À partir de la comparaison de la Figure 1 et de la Figure5, la capacité d'adsorption du composé de carbone tubulaire graphité de l'invention est rendue très claire. Par conséquent, l'exemple peut être la preuve que le composé de carbone tubulaire graphité de l'invention peut adsorber une grande quantité d'ingrédients d'humectation, ou de blanchiment de nutrition, et peut libérer lesdits ingrédients par adsorption d'huile à partir de la peau du corps et atteindre différents objectifs de produits appliqués avec le composé de carbone tubulaire graphité. EXEMPLE 3 - ADSORPTION DE PARTICULES MÉTALLIQUES FONCTIONNELLES Excepté pour les ingrédients tels que décrits ci-dessus, le composé de carbone tubulaire graphité à l'échelle nanométrique de l'invention peut en outre adsorber des ions métalliques, des nanoparticules métalliques, des nanoparticules inorganiques, des nanoparticules d'argent avec une fonction antibactérienne, des nanoparticules d'or avec une fonction d'activation de la peau ou des nanoparticules de céramique avec une fonction d'irradiation d'infrarouge lointain. L'exemple est utilisé pour prouver la capacité d'adsorption des particules métalliques du composé de carbone tubulaire graphité à échelle nanométrique de l'invention. Le mode opératoire de l'exemple comprend les étapes suivantes : tout d'abord, dissoudre 73,846 mg de K2PtC16 et 31,515 mg de poudre de RuCl3 dans 15 ml d'éthylène glycol. Après cela, ajouter 1,5 ml de la solution de mélange dans un flacon à fond rond de 25 ml, puis ajouter 15 mg du composé de carbone tubulaire graphité à échelle nanométrique de l'invention. De plus, ajouter de l'éthylène glycol à un volume total de 10 ml. Finalement, porter la température à raison de 2 C/min à 125 C par une approche de reflux, maintenir la température à 125 C pendant 2 h, puis abaisser la température jusqu'à la température ambiante. Si l'on se réfère à la Figure 6, on peut voir que celle-ci montre une photographie TEM du composé de carbone tubulaire graphité avec Pt/Ru de l'invention. Comme représenté sur la Figure 6, le composé de carbone tubulaire graphité de l'invention peut adsorber une grande quantité de particules de métal Pt/Ru. De plus, si l'on se réfère à la Figure 7 et à la Figure 8, on peut voir que la Figure 7 montre une photographie TEM du composé de carbone tubulaire graphité avec Ag de l'invention ; et la Figure 8 montre une photographie TEM du composé de carbone tubulaire graphité avec Au de l'invention. Conformément à la Figure 6 et à la Figure 8, il est clair que le composé de carbone tubulaire graphité à échelle nanométrique de l'invention peut adsorber une grande quantité de particules métalliques de façon à atteindre les objectifs fonctionnels dans les domaines médicaux, de la santé ou cosmétique. Comme décrit ci-dessus, la composition de l'invention peut être appliquée dans une large plage de domaines, notamment dans les domaines des produits pharmaceutiques, des aliments, des nutriments, des produits de la santé et cosmétiques. De plus, en raison du composé de carbone tubulaire graphité à échelle nanométrique, la composition de l'invention peut adsorber/libérer effectivement et largement des ingrédients qui comprennent l'acide hyaluronique, l'arbutine, le glycérol, l'acide L- ascorbique, l'ascorbyl phosphate de magnésium, les extraits d'aloès et la vitamine E ; des ions métalliques tels que l'ion Pt, l'ion Ru, l'ion Ag et l'ion Au ; les salissures ou l'huile, et atteindre l'objectif de maintenir la peau propre et en bonne santé. Avec les indications du présent mode de réalisation préféré, les caractéristiques et l'esprit de l'invention ont bien été décrits. Cependant, la portée de l'invention n'est pas limitée par le mode de réalisation préféré décrit ci-dessus. L'objectif est que tous les arrangements de variante et équivalents sont couverts dans la portée des revendications annexées. En conséquence, la divulgation ci-dessus doit être considérée comme limitée seulement à la portée des revendications annexées. REVENDICATIONS 1 - Composition caractérisée par le fait qu'elle comprend un composé de carbone tubulaire graphité, pour une matière première d'un produit pharmaceutique, d'un aliment, d'un nutriment, d'un produit d'hygiène et de santé ou d'un cosmétique, le composé de carbone tubulaire graphité se présentant dans une quantité inférieure à 50 % en poids de ladite composition. 2 - Composition selon la revendication 1, caractérisée par le fait que le composé de carbone tubulaire graphité a un diamètre entre 2 nm et 250 nm, une longueur entre 50 nm et 150 }gym et un rapport longueur/diamètre supérieur à 100. 3 - Composition selon la revendication 1, caractérisée par le fait que le composé de carbone tubulaire graphité comprend un composé de carbone tubulaire graphité monocouche et/ou un composé de carbone tubulaire graphité multicouches. 4 - Composition selon la revendication 3, caractérisée par le fait que le nombre des couches du composé de carbone tubulaire graphité multicouches est entre 3 et 250. 5 - Composition selon la revendication 1, caractérisée par le fait qu'une surface du composé de carbone tubulaire graphité contient au moins un groupe fonctionnel. 6 - Composition selon la revendication 5, caractérisée par le fait que le groupe fonctionnel est choisi dans le groupe constitué par les groupes acide, les groupes acyle, les groupes amino et les groupes hydroxyle. 7 - Composition selon la revendication 5, caractérisée par le fait que le groupe fonctionnel est un groupe fonctionnel de macromolécule. 8 - Composition selon la revendication 5, caractérisée par le fait que la surface du composé de carbone tubulaire graphité contient en outre au moins une structure de branchement. 9 - Composition selon la revendication 8, caractérisée par le fait que la structure de branchement comprend au moins une molécule choisie dans le groupe constitué par les molécules d'ADN, les molécules d'acide aminé, les molécules de polysaccharide et le sucre. 10 - Composition selon la revendication 1, caractérisée par le fait qu'une surface du composé de carbone tubulaire graphité est dopée par des ions métalliques choisis dans le groupe constitué par des ions Ag, des ions Au, des ions Pt, des ions Rh et des ions Fe. 11 - Composition selon la revendication 1, caractérisée par le fait qu'une surface du composé de carbone tubulaire graphité est dopée par des nanoparticules choisies dans le groupe constitué par les nanoparticules d'Ag, les nanoparticules d'Au, les nanoparticules de Pt, les nanoparticules de Rh, les nanoparticules d'oxyde ferrique et les nanoparticules de silice. 12 - Procédé de fabrication d'une composition, caractérisé par le fait qu'il comprend les étapes suivantes . former un composé de carbone tubulaire graphité ; le composé de carbone tubulaire graphité se présentant dans une quantité inférieure à 50 % en poids de ladite composition ; la composition étant appliquée pour une matière première d'un produit pharmaceutique, d'unmédicament, d'un nutriment, d'un produit d'hygiène et de santé ou des produits cosmétiques. 13 - Procédé selon la revendication 12, caractérisé par le fait que le composé de carbone tubulaire graphité a un diamètre entre 2 nm et 250 nm, une longueur entre 50 nm et 150 }gym et un rapport longueur/diamètre supérieur à 100. 14 - Procédé selon la revendication 12, caractérisé par le fait que le composé de carbone tubulaire graphité comprend un composé de carbone tubulaire graphité monocouche et/ou un composé de carbone tubulaire graphité multicouches. - Procédé selon la revendication 14, caractérisé par le fait que le nombre des couches du 15 composé de carbone tubulaire graphité multicouches est entre 3 et 250. 16 - Procédé selon la revendication 12, caractérisé par le fait que le composé de carbone tubulaire graphité est formé par catalyse d'une source de carbone avec un catalyseur. 17 - Procédé selon la revendication 16, caractérisé par le fait que la source du carbone comprend au moins une source choisie dans le groupe constitué par le méthane, l'éthane, le propane, l'hexane, l'éthylène, l'acétylène, le méthanol, l'éthanol, le propanol, le benzène, le méthylbenzène, le xylène, le graphite, le charbon actif, l'alcool polyvinylique (PVA), le polyacrylonitrile (PAN), l'acide polyacrylique (PAA), le polyéthylène (PE), le polypropylène (PP), le polystyrène (PS) et un mélange de ceux-ci. 18 - Procédé selon la revendication 16, caractérisé par le fait que le catalyseur comprend au moinsun catalyseur choisi dans le groupe constitué par Fe, Co, Ni, Pd, Pt, Al, K et Na. 19 - Procédé selon la revendication 12, caractérisé par le fait qu'il comprend en outre l'étape suivante de formation d'au moins un groupe fonctionnel sur une surface du composé de carbone tubulaire graphité. 20 - Procédé selon la revendication 19, caractérisé par le fait que le groupe fonctionnel est choisi dans le groupe constitué par les groupes acide, les groupes acyle, les groupes amino et les groupes hydroxyle. 21 - Procédé selon la revendication 19, caractérisé par le fait que le groupe fonctionnel est un groupe fonctionnel de macromolécule. 22 - Procédé selon la revendication 19, caractérisé par le fait qu'il comprend en outre l'étape suivante de formation d'au moins une structure de branchement sur la surface du composé de carbone tubulaire graphité. 23 - Procédé selon la revendication 22, caractérisé par le fait que la structure de branchement comprend une molécule fonctionnelle choisie dans le groupe constitué par une molécule d'ADN, une molécule d'acide aminé, une molécule de polysaccharide et du sucre. 24 - Procédé selon la revendication 12, caractérisé par le fait qu'il comprend en outre l'étape suivante consistant à doper une surface du composé de carbone tubulaire graphité par des ions métalliques ; les ions métalliques étant choisis dans le groupe constitué par les ions Ag, les ions Au, les ions Pt, les ions Rh et les ions Fe. 25 - Procédé selon la revendication 12, caractérisé par le fait qu'il comprend l'étape suivante consistant à doper une surface d'un composé de carbonetubulaire graphité par des nanoparticules ; les nanoparticules étant choisies dans le groupe constitué par les nanoparticules d'Ag, les nanoparticules d'Au, les nanoparticules de Pt, les nanoparticules de Rh, les nanoparticules d'oxyde ferrique et les nanoparticules de silice.